СТЕКЛО
GLASS

Изобретение относится к области технологии силикатов, а именно к составам стекол, которые могут быть использованы в производстве тарных стеклоизделий.
2
2
3
2
3
2
2
Известно стекло, содержащее, мас.%: SiO 65,0-75,0; BO 9,0-11,0; AlO 9,0-11,0; BaO 1,8-2,2; CaO 0,9-1,1; NaO 5,4-6,6; KO 0,9-1,1 [1].
Задана изобретения состоит в повышении термостойкости стекла.
2
2
3
2
3
2
2
2
2
3
2
2
3
2
3
2
2
2
2
3
Технический результат достигается тем, что стекло, содержащее SiO, BO, AlO, ВаО, CaO, NaO, KO, отличающееся тем, что дополнительно включает CeO и LaO при следующем соотношении компонентов, мас.%: SiO 68,4-71,1; BO 4,0-5,0; AlO 4,0-5,0; BaO 0,2-0,3; CaO 1,0-2,0; NaO 0,2-0,3; KO 4,0-5,0; CeO 0,2-0,3; LaO 14,0-15,0.
В таблице приведены составы стекла.
Таблица
Компоненты
Состав, мас.%:
1
2
3
SiO<sub>2</sub>
68,4
69,75
71,1
B<sub>2</sub>O<sub>3</sub>
5,0
4,5
4,0
Al<sub>2</sub>O<sub>3</sub>
4,0
4,5
5,0
BaO
0,2
0,25
0,3
CaO
2,0
1,5
1,0
Na<sub>2</sub>O
0,2
0,25
0,3
K<sub>2</sub>O
5,0
4,5
4,0
CeO<sub>2</sub>
0,2
0,25
0,3
La<sub>2</sub>O<sub>3</sub>
15,0
14,5
14,0
Термостойкость, °С
~230
~230
~230
Варку стекла осуществляют в горшковых печах при температуре 1480-1540 °С.
Источники информации
1. SU 958352, 1982.